폴리아세탈 로서 는 , 용융점 이 160 ℃ 이 고 , MFR 이 9 이 며 , logV 에 대해서 Tc 를 플로트 한 그래프 의 경사 A 가 - 10 . 1 이 고 , 또한 logV 가 1 일 때 의 Tc ( Tc ') 가 145 ℃ 이 고 , Qc 가 148 J / g 인 폴리아세탈 코 폴리머 를 사용 하 였 다 . 폴리올레핀 으로서 는 , 용융점 이 238 ℃ 이 고 , MFR 이 85 인 폴리 메틸 펜텐 을 사용 하 였 다 . 분할 형 복합 섬유 용 노즐 을 사용 하 여 이 들 폴리머 를 방사 하 여 , 폴리아세탈 과 폴리올레핀 의 용적 비율 50 / 50 및 섬도 9 . 1 dtex 를 갖 고 , 도 5 에 나타낸 바 와 같 은 섬유 횡단면 형상 을 주로 가지 며 , 그 밖 에 도 4 및 도 6 에 나타낸 바 와 같 은 섬유 횡단면 형상 을 일부 갖 는 중공 분할 형 복합 섬유 를 얻 었 다 . 상기 섬유 는 방사성 이 낮 으며 , 각종 의 섬유 물 성 을 확인 하 기 위해 충분 한 샘플 을 채취 할 수 없 었 다 .